상기 단계 들 에 있 어서 , 단계 ( b ) 에 있 어서 의 제 1 슬러리 내 의 전구체 분말 과 물 의 혼합비 는 약 20 : 80 내지 60 : 40 ( 중량 %) 이 다 . 단계 ( d ) 에 있 어서 상기 제 2 슬러리 내 의 제 1 의 구형 - 유사 전구체 , 도전 성 탄소 및 물 의 혼합 비율 은 약 46 : 4 : 50 내지 40 : 10 : 50 ( 중량 %) 이 다 . 단계 ( f ) 에 있 어서 의 다공성 리튬 산화물 미립자 , 도전 성 탄소 및 결착 제 의 혼합 비율 은 약 93 : 3 : 4 내지 75 : 10 : 15 ( 중량 %) 이 고 , 이 와 같이 형성 된 정극 재료 를 이어서 집전기 ( 예 를 들 어 , 알루미늄박 ) 위 에 피복 하 여 리튬 이 차 전지용 의 정극 전 극판 을 형성 한다 .